(57)【要約】【課題】  様々な形状や環境下で効率よく機能を発現する複合化触媒担持体及びその製造方法を提供する。【解決手段】  基体と、シランモノマーが表面に結合し、シランモノマーと基体の表面との化学結合により基体に固定される無機微粒子と、無機微粒子の表面に担持された少なくとも２種類の触媒微粒子とを有する。【選択図】  図１
2010005568.tif 000002
【特許請求の範囲】
【請求項１】
基体と、
シランモノマーが表面に結合し、前記シランモノマーと前記基体の表面との化学結合により前記基体に固定される無機微粒子と、
前記無機微粒子の表面に担持された少なくとも２種類の触媒微粒子と、
を有することを特徴とする複合化触媒担持体。
【請求項２】
前記シランモノマーは不飽和結合部を有するとともに、該不飽和結合部を外側に向けて前記無機微粒子に結合し、
前記無機微粒子は、前記シランモノマーの不飽和結合部と前記基体の表面との化学結合により前記基体に固定されることを特徴とする請求項１に記載の複合化触媒担持体。
【請求項３】
前記少なくとも２種類の触媒微粒子は、Ｒｕ、Ｒｈ、Ｐｄ、Ａｇ、Ｉｒ、Ｐｔ、及びＡｕからなる群から選ばれた相異なる金属元素を各々含むことを特徴とする請求項１又は２に記載の複合化触媒担持体。
【請求項４】
前記少なくとも２種類の触媒微粒子は、Ｒｕ、Ｒｈ、Ｐｄ、Ａｇ、Ｉｒ、及びＰｔからなる群から選ばれた相異なる金属元素と、Ａｕとを各々含むことを特徴とする請求項１又は２に記載の複合化触媒担持体。
【請求項５】
前記基体の少なくとも表面が樹脂であることを特徴とする請求項１から４のいずれかに記載の複合化触媒担持体。
【請求項６】
前記化学結合は、グラフト重合であることを特徴とする請求項１から５のいずれかに記載の複合化触媒担持体。
【請求項７】
前記グラフト重合は、放射線グラフト重合であることを特徴とする請求項６に記載の複合化触媒担持体。
【請求項８】
請求項１から７に記載の複合化触媒担持体を用いてなる繊維構造体。
【請求項９】
請求項８に記載の繊維構造体を用いてなるフィルター。
【請求項１０】
請求項８に記載の繊維構造体を用いてなるマスク。
【請求項１１】
請求項８に記載の繊維構造体を用いてなる防虫網。
【請求項１２】
請求項８に記載の繊維構造体を用いてなる衣類。
【請求項１３】
請求項１から７に記載の複合化触媒担持体を用いてなる内装材。
【請求項１４】
基体と、シランモノマーが表面に結合し、前記シランモノマーと前記基体の表面との化学結合により前記基体に固定される無機微粒子と、前記無機微粒子の表面に担持された少なくとも２種類の触媒微粒子とを有する複合化触媒担持体を製造する方法であって、
前記少なくとも２種類の触媒微粒子の前駆体となる金属化合物を水に溶解させて、pHを制御することにより金属化合物水溶液を調整する工程と、
前記金属化合物水溶液の中に、前記無機微粒子が固定された前記基体を浸漬させ、加熱処理する工程と、
を有することを特徴とする複合化触媒担持体の製造方法。
【発明の詳細な説明】
【技術分野】
【０００１】
本発明は、自動車や工場などの排ガス処理に用いられるフィルターや内装品や家電製品を基体として触媒を担持させることにより、ＶＯＣなどの有害ガスを効率よく分解することを可能とした複合化触媒担持体及びその製造方法に関する。
【背景技術】
【０００２】
近年、地球環境や人体に影響を及ぼす可能性がある有害ガスが問題視されるようになっている。例えば、自動車分野においては、特にディーゼル車などについて、排気ガスの規制が年々厳しくなっている。また、室内環境の分野においても、シックハウス症候群の原因となる、揮発性有機化合物（ＶＯＣ）の使用が制限されている。
【０００３】
このような有害ガスの除去方法としては、活性炭やゼオライトなどの吸着材を用いて有害ガスを吸着除去する方法（例えば、特許文献１）や、空気にオゾンを混合し、紫外線を照射することで発生する活性酸素によって有害ガスを分解する方法（例えば、特許文献２）、また、二酸化チタンなどの光触媒物質が持つ、強力な酸化分解作用を利用して、有害ガスや汚染物質などを分解除去する方法が検討されている（例えば、特許文献３）。さらに、遷移金属や貴金属の微粒子を酸化触媒体として利用する方法も検討されている（例えば、特許文献４）。
【特許文献１】特開昭５８−１３３８２０号公報
【特許文献２】特開平６−３８５号公報
【特許文献３】特開平１０−１５５８８７号公報
【特許文献４】特開平５−２８５３８６号公報
【特許文献５】特許第３９３２３３５号公報
【非特許文献１】Haruta, M., Yamada, N., Kobayashi, T., and Iijima, S., J.Catal.115,301（１９８９）
【発明の開示】
【発明が解決しようとする課題】
【０００４】
しかしながら、上記の有害ガスの除去方法には以下のような様々な問題がある。
【０００５】
例えば、活性炭やゼオライトなどの吸着剤を用いて吸着除去する場合には、初期は高い吸着能を示しても、飽和状態になると性能が落ちるため、新しい吸着剤と交換したり、吸着剤を再生するためのシステムを併設するなどの必要がある。また、空気にオゾンを混合し、紫外線を照射することで発生する活性酸素によって有害ガスを分解する場合、大量の空気を処理する際の処理後の気体排出時に、微量のオゾンが同時に流出する可能性があり、不快なオゾン臭の発生や人体への影響が懸念される。
【０００６】
さらに、遷移金属や貴金属の微粒子を酸化触媒体として利用すると、非常に高い効果が得られるが、表面エネルギーが大きく非常に凝固しやすいため、当該微粒子を多孔質の無機微粒子などに担持させる、などの方法を用いることが多い。しかしながら、これらの触媒粒子は無機物であり、焼結しか固定する方法がないため、基体の素材としては、焼結に耐えうるセラミックや金属などの素材で構成されるハニカム構造体や大きな粒状物に限定されてしまい、フィルターなどに応用する場合には用いる形状の制限がある、などの問題があった。
【０００７】
また、触媒活性の高い遷移金属や貴金属触媒であっても、有害物質が原因で不活性化されることもある。例えば、白金触媒は一酸化炭素により被毒され、不活性化され易い。
【０００８】
ここで、金は極めて安定であるために触媒的には不活性な金属であるとかつては考えられてきたが、近年、種々の触媒活性を示す金属であることが知られるようになっている。
【０００９】
触媒を調製する方法としては、貴金属溶液に金属酸化物担体を浸漬する含浸法が一般的であり、この方法で触媒を調製すると、担体上に担持される金属粒子の平均粒径は、一般に60〜100ｎｍ程度となる。従来、酸化触媒のような触媒で用いられてきた貴金属、例えば白金などでは、このような粒径であっても充分な触媒活性を示すが、金を触媒として用いる場合には、充分な触媒活性を期待できる程度に金の粒径が小さい触媒を作製することは困難であった。そこで、金触媒を調整する方法としては、析出沈殿法が既に提案されている。この析出沈殿法では、触媒活性を示すほど小さい粒径の金を金属酸化物担体上に担持可能である（例えば、非特許文献１）。
【００１０】
金触媒の特徴としては、室温などの低温でも触媒活性を示し、特に一酸化炭素には高い触媒活性を示す。このため、一酸化炭素により被毒されやすい白金触媒と組み合わせるなど、複数種類の触媒を組み合わせて用いることによって、より高性能の触媒の調製が可能である（例えば、特許文献５）。
【００１１】
また、前述したように近年の環境への意識の高まりにより、有害ガスの浄化用や燃料電池用として貴金属触媒が用いられており、貴金属の価格が高騰している。そのため、少量で効率的に効果を発現する触媒が求められている。
【００１２】
しかしながら、上記の触媒は粒状物質や活性炭や炭素繊維としては調製可能であるが、フィルター形状にするには強度が弱く、使用できないなどの問題があった。
【００１３】
また、特許文献５に記載の触媒によれば、複数種類の触媒を組み合わせた触媒を得ることも可能となるが、触媒成分を担体に固定する方法が焼成のみであることから、担体は微細孔を持つ活性炭や炭素繊維等に限定され、スチールウールやSUSなど、表面がなめらかなものには充分な触媒活性を発現させるだけの微細な粒子径の触媒微粒子を強固に固定させるのが困難であった。
【００１４】
本発明は、このような従来の問題を解決するためになされたもので、低温で、かつ、いかなる材質・形状の基体でも、表面に強固に固定できるため、基体に容易に触媒微粒子を固定でき、さらに、２種類以上の触媒を形成することにより、様々な形状や環境下で効率よく機能を発現する新規な複合化触媒担持体及びその製造方法を提供することを目的とする。
【課題を解決するための手段】
【００１５】
すなわち、第１の発明は、基体と、シランモノマーが表面に結合し、シランモノマーと基体の表面との化学結合により基体に固定される無機微粒子と、無機微粒子の表面に担持された少なくとも２種類の触媒微粒子と、を有する複合化触媒担持体を提供するものである。
【００１６】
また、第２の発明は、上記第１の発明において、シランモノマーは不飽和結合部を有するとともに、不飽和結合部を外側に向けて無機微粒子に結合し、無機微粒子は、シランモノマーの不飽和結合部と基体の表面との化学結合により基体に固定される複合化触媒担持体を提供するものである。
【００１７】
また、第３の発明は、上記第１又は２の発明において、少なくとも２種類の触媒微粒子は、Ｒｕ、Ｒｈ、Ｐｄ、Ａｇ、Ｉｒ、Ｐｔ、及びＡｕからなる群から選ばれた相異なる金属元素を各々含む複合化触媒担持体を提供するものである。
【００１８】
さらに、第４の発明は、上記第１又は２の発明において、少なくとも２種類の触媒微粒子は、Ｒｕ、Ｒｈ、Ｐｄ、Ａｇ、Ｉｒ、及びＰｔからなる群から選ばれた相異なる金属元素と、Ａｕとを各々含む複合化触媒担持体を提供するものである。
【００１９】
さらに、第５の発明は、上記第１から第４のいずれかの発明において、基体の少なくとも表面が樹脂である複合化触媒担持体を提供するものである。
【００２０】
さらに、第６の発明は、上記第１から第５のいずれかの発明において、化学結合は、グラフト重合である複合化触媒担持体を提供するものである。
【００２１】
さらに、第７の発明は、上記第６の発明において、グラフト重合は、放射線グラフト重合である複合化触媒担持体を提供するものである。
【００２２】
さらに、第８の発明は、上記第１から第７の発明の複合化触媒担持体を用いてなる繊維構造体を提供するものである。
【００２３】
さらに、第９の発明は、第８の発明の繊維構造体を用いてなるフィルターを提供するものである。
【００２４】
さらに、第１０の発明は、第８の発明の繊維構造体を用いてなるマスクを提供するものである。
【００２５】
さらに、第１１の発明は、第８の発明の繊維構造体を用いてなる防虫網を提供するものである。
【００２６】
さらに、第１２の発明は、第８の発明の繊維構造体を用いてなる衣類を提供するものである。
【００２７】
さらに、第１３の発明は、第１から第７の発明の複合化担持体を用いてなる内装材を提供するものである。
【００２８】
さらに、第１４の発明は、シランモノマーが表面に結合し、シランモノマーと基体の表面との化学結合により基体に固定される無機微粒子と、無機微粒子の表面に担持された少なくとも２種類の触媒微粒子とを有する複合化触媒担持体を製造する方法であって、少なくとも２種類の触媒微粒子の前駆体となる金属化合物を水に溶解させて、pHをコントロールすることにより金属化合物水溶液を調整する工程と、金属化合物水溶液の中に、無機微粒子が固定された基体を浸漬させ、加熱処理する工程と、を有する複合化触媒担持体の製造方法を提供するものである。
【発明の効果】
【００２９】
本発明によれば、触媒微粒子が担持された無機微粒子がシランモノマーと基体表面との化学結合を介して基体に固定されるので、低温でしかも充分な耐久性を保持する状態で固定することができるため、金属やセラミックなどの無機基体はもちろん、従来は不可能であった有機系の素材からなる部材を基体とする触媒担持体も提供することができる。さらに少なくとも２種類以上の触媒微粒子を複合化させることで触媒機能を効率よく発現することが可能である。
【発明を実施するための最良の形態】
【００３０】
（第１実施形態）
以下に、本発明の第１実施形態の複合化触媒担持体及びその製造方法について詳述する。
【００３１】
図１は、本発明の第１実施形態の複合化触媒担持体１００の模式図である。本実施形態の複合化触媒担持体１００は、酸化触媒微粒子２−Ａおよび酸化触媒微粒子２−Ｂを担持した無機微粒子２０−Ａが基体１へ化学結合５にて多数固定され、無機微粒子群１０−Ａを形成しているものである。
【００３２】
本実施形態の無機微粒子２０−Ａの表面には、不飽和結合部を有するシランモノマー３−Ａが結合している。不飽和結合部を有するシランモノマー３−Ａは、不飽和結合部を無機微粒子２０−Ａの外側に向けて配向して結合しやすい。これは、シランモノマー３−Ａの片末端であるシラノール基は親水性であるため、親水性である無機微粒子２０−Ａの表面に引きつけられやすく、一方、逆末端の不飽和結合部は疎水性であるため、無機微粒子２０−Ａの表面から離れようとするからである。このため、シランモノマー３−Ａのシラノール基は、無機微粒子２０−Ａの表面に縮合反応により結合し、シランモノマー３−Ａは不飽和結合を外側に向けて配向しやすい。したがって、多くのシランモノマー３−Ａについては、不飽和結合を外側に向けて無機微粒子２０−Ａと結合しており、また、一部のシランモノマー３−Ａについては、シラノール基を外側に向けて無機微粒子２０−Ａと結合している。
【００３３】
そして、無機微粒子２０−Ａ同士は、互いのシランモノマーの不飽和結合が化学結合することにより、無機微粒子群１０−Ａを形成するとともに、無機微粒子群１０−Ａ内の無機微粒子２０−Ａのシランモノマー３−Ａの不飽和結合もしくはシラノール基と基体１の表面とが化学結合して、基体１と無機微粒子群１０−Ａとが固定されることにより、本実施形態の複合化触媒担持体１００は構成される。
【００３４】
具体的なシランモノマー３−Ａが有する不飽和結合部としては、ビニル基や、エポキシ基や、スチリル基や、メタクリロ基や、アクリロキシ基や、イソシアネート基などが挙げられる。
【００３５】
本実施形態の複合化触媒担持体１００で用いられるシランモノマー３−Ａの例としては、ビニルトリメトキシシランや、ビニルトリエトキシシランや、ビニルトリアセトキシシランや、Ｎ−β−（Ｎ−ビニルベンジルアミノエチル）−γ−アミノプロピルトリメトキシシランや、Ｎ−（ビニルベンジル）−２−アミノエチル−３−アミノプロピルトリメトキシシランの塩酸塩や、２−（３、４エポキシシクロヘキシル）エチルトリメトキシシランや、３−グリシドキシプロピルトリメトキシシランや、３−グリシドキシプロピルメチルジエトキシシランや、３−グリシドキシプロピルトリエトキシシランや、ｐ−スチリルトリメトキシシランや、３−メタクリロキシプロピルメチルジメトキシシランや、３−メタクリロキシプロピルトリメトキシシランや、３−メタクリロキシプロピルメチルジエトキシシランや、３−メタクリロキシプロピルトリエトキシシランや、３−アクリロキシプロピルトリメトキシシランや、３−イソシアネートプロピルトリエトキシシランなどが挙げられる。
【００３６】
シランモノマー３−Ａは、一種もしくは二種以上混合して用いられる。シランモノマー３−Ａの使用形態としては、必要量のシランモノマー３−Ａを溶剤に溶解することにより用いられる。また、分散性を改善するために塩酸や、硝酸などの鉱酸が加えられる。
【００３７】
シランモノマー３−Ａの溶剤としては、エタノールやメタノールやプロパノールやブタノールなどの低級アルコール類や、蟻酸やプロピオン酸などの低級アルキルカルボン酸類や、トルエンやキシレンなどの芳香族化合物や、酢酸エチルや酢酸ブチルなどのエステル類や、メチルセルソルブやエチルセルソルブなどのセルソルブ類や水を単独または複数組み合わせて用いてもよい。
【００３８】
本実施形態の複合化触媒担持体１００に用いられる無機微粒子２０−Ａは、前述したシランモノマー３−Ａの溶液に分散した状態で製造に用いられる。無機微粒子２０−Ａの分散は、ホモミキサーやマグネットスターラーなどを用いた撹拌分散や、ボールミルやサンドミルや高速回転ミルやジェットミルなどを用いた粉砕・分散、超音波を用いた分散などにより行われる。
【００３９】
シランモノマー３−Ａは、その量が多いほど無機微粒子２０−Ａは強固な層を形成可能であり、耐久性も向上する。しかしながら、シランモノマー３−Ａの量が多くなると、酸化触媒微粒子２‐Ａおよび酸化触媒微粒子２‐Ｂや無機微粒子２０−Ａの表面を被覆してしまう割合が大きくなるため、酸化触媒としての機能が低下してしまう。また、シランモノマー３−Ａも不飽和結合を持った状態で配向できなくなる上に、微粒子同士が凝集しやすくなるため、均一に分散できなくなる。特に、シランモノマー３−Ａの質量が無機微粒子２０−Ａの質量に対して40質量％より多くなると、酸化触媒としての機能の低下と無機微粒子２０−Ａの分散性低下が顕著になる。したがって、耐久性の向上と無機微粒子２０−Ａの分散が均一にできる範囲としては、0.01質量％以上40質量％以下、好ましくは1質量％以上30質量％以下、より好ましくは5質量％以上20質量％以下となる。
【００４０】
また、無機微粒子２０−Ａからなる無機微粒子群１０−Ａが厚くなると、無機微粒子群１０−Ａの応力や使用環境によっては凝集破壊により無機微粒子群１０−Ａが劣化することもある。そのため、シランモノマー３−Ａの質量と合計した場合の質量が、無機微粒子２０−Ａの質量に対して40質量％以内であれば、必要に応じて次の化合物を配合してもよい。例えば、不飽和結合を有するシランカップリング剤や、Ｓｉ（ＯＲ1）4（式中、Ｒ1は炭素数1〜4のアルキル基を示す）で示されるアルコキシシラン化合物、一例として、テトラメトキシシランや、テトラエトキシシランなどや、Ｒ２ｎＳｉ（ＯＲ３）4-n（式中、Ｒ２は炭素数1〜6の炭化水素基、Ｒ３は炭素数1〜4のアルキル基、ｎは1〜3の整数を示す）で示されるアルコキシシラン化合物、一例として、メチルトリメトキシシランや、メチルトリエトキシシランや、ジメチルジエトキシシランや、フェニルトリエトキシシランや、ヘキサメチルジシラザンや、ヘキシルトリメトキシシランなど、他にアルコキシオリゴマーなどが挙げられる。
【００４１】
さらにまた、シランモノマー３−Ａの質量と合計した場合の質量が、無機微粒子２０−Ａの質量に対して40質量％以内であれば無機微粒子群１０−Ａの強度向上のために、無機微粒子２０−Ａを被覆しているシランモノマー３−Ａの反応性基と化学的に結合しうる反応サイト、例えば、ビニル基や、エポキシ基や、スチリル基や、メタクリロ基や、アクリロキシ基や、イソシアネート基、チオール基等の不飽和基やアルコキシル基を分子の構成要素として保有しているモノマーやオリゴマーを添加しても良い。
【００４２】
本実施形態の複合化触媒担持体１００に用いられる、酸化触媒微粒子２−Ａおよび酸化触媒微粒子２−Ｂを担持する無機微粒子２０−Ａとしては、無機酸化物であれば特に限定されるものではないが、例えば、チタニアや、ジルコニアや、アルミナや、セリアや、ゼオライトや、シリカや、活性炭や、アパタイトや、珪藻土などが挙げられる。
【００４３】
ここで、図２に示すように無機微粒子２０−Ａを積層させ、無機微粒子群１０−Ａを形成してもよい。この場合、基材１表面への無機微粒子２０−Ａの担持量が増えるため、酸化触媒微粒子３−Ａ並びに３−Ｂの担持量も増え、その結果、より優れた触媒微粒子触媒活性を得ることができる。
【００４４】
また、図３に示す無機微粒子２０−Ｂのように、無機微粒子群１０−Ｂを構成するすべての無機微粒子が、その表面にシランモノマー３−Ａを結合した無機微粒子２０−Ａでなくてもよい。この構成により、シランモノマー３−Ａが存在することにより、反応させたい物質が触媒と接触する確率が低下するため、無機微粒子２０−Ｂを必要な耐久性が得られる割合で混合することで、より優れた触媒活性が得ることが可能となる。
【００４５】
また、用途によっては、図４に示すように、表面にシランモノマー３−Ａのみが結合した無機微粒子２０−Ｃからなる無機微粒子群３０上に新たな無機微粒子群１０−Ｃを形成してもよい。触媒反応は担持体表面で起こるため、このように、表面にシランモノマー３−Ａが結合されていない無機微粒子２０−Ｂを配置することで、より効率よく触媒が機能することが可能となる。
【００４６】
また、その際、結合力を向上させるために、図５に示すように、無機微粒子群１０−Ｃの無機微粒子２０−Ｂと無機微粒子群３０の新たな無機微粒子２０−Ｃとはシランモノマー３−Ｂを介して結合してあってもよい。
【００４７】
また、無機微粒子２０−Ａは２種類以上の無機微粒子を複合させてもよい。例えば、バンドギャップ以上のエネルギーを有する波長の光を照射することにより、光触媒機能を発現する光触媒微粒子を複合化してもよい。光触媒微粒子としては、二酸化チタンや、酸化亜鉛や、酸化タングステンや、酸化鉄や、チタン酸ストロンチウムや、硫化カドミウムや、セレン化カドミウムなどの公知の金属化合物半導体が挙げられるが、透明性、耐久性に優れ、無害である二酸化チタンが、特に好ましい。当該光触媒微粒子を複合化することにより、複合化触媒担持体１００は、酸化触媒微粒子２−Ａおよび酸化触媒微粒子２−Ｂの作用する温度以下であっても、酸化触媒機能を発現し、さらに、複合化触媒の活性が低下してもその触媒性能を回復させることが可能である。
【００４８】
また、放射性稀有元素を微量含有する天然放射性稀有元素鉱物を複合化してもよい。放射性稀有元素を微量含有する天然放射性稀有元素鉱物としては、例えば、デービト鉱や、センウラン鉱や、ブランネル石や、ニンギョウ石や、リンカイウラン石や、カルノー石や、ツャムン石や、メタチャムン石や、フランセビル石や、トール石や、コフィン石や、サマルスキー石や、トリウム石や、トロゴム石や、サマルスキー石や、トリウム石や、トロゴム石や、モナズ石や、タンタル石や、バデライトや、イルメナイトなどが挙げられる。さらに、天然放射性稀有元素鉱物の使用量を少なくするために、トルマリンなどの自発分極を有する材料などが含まれていてもよい。
【００４９】
天然放射性稀有元素鉱物は、含有する微量の放射性稀有元素が放つα線の電離作用により、スーパーオキシドアニオンやヒドロキシラジカル、一重項酸素などの活性酸素を生成し、該活性酸素により酸化反応が行われるため、複合化触媒担持体１００の触媒機能および耐久性を更に向上させる。
【００５０】
本実施形態の複合化触媒担持体１００に用いられる酸化触媒微粒子２−Ａおよび酸化触媒微粒子２−Ｂは、Ｒｕ、Ｒｈ、Ｐｄ、Ａｇ、Ｉｒ、Ｐｔ、Ａｕなどの貴金属及びこれら貴金属の酸化物などである。本実施形態の複合化触媒担持体１００には、少なくとも２種類の酸化触媒微粒子を担持させる必要がある。少なくとも２種類の酸化触媒微粒子の組み合わせは特に限定されるものではないが、Ａｕと他の貴金属を組み合わせることで室温から高温まで広範囲の温度領域において、効率よく触媒性能を発現させることが可能である。
【００５１】
ここで、酸化触媒微粒子２−Ａおよび酸化触媒微粒子２−Ｂを作製する方法としては、触媒機能を有する金属（すなわち、Ｒｕ、Ｒｈ、Ｐｄ、Ａｇ、Ｉｒ、Ｐｔ、又はＡｕなど）の水酸化物を誘導した後、加熱処理をすることにより酸化触媒微粒子２−Ａおよび酸化触媒微粒子２−Ｂを生成させる方法、または、酸化触媒機能を有する金属の金属化合物水溶液に還元剤を滴下させることにより還元させる方法が好適である。
【００５２】
上記方法で作製することにより触媒微粒子の粒子径が小さくなり、ナノメートルレベルの粒子径を有する２種類以上の触媒微粒子が散在する複合化効果が発現される。ナノメートルレベルの粒子径を有する触媒微粒子が形成されるメカニズムは、金属化合物を溶解させた水溶液のｐＨをコントロールすることで、金属化合物を溶解させた金属イオンと基材表面に固定した無機微粒子のゼータ電位を制御し、金属イオンを静電的な引力により無機微粒子表面に付着させる、というものである。この方法を用いると、電気的に金属イオンの散在状況をコントロールすることができるので、無機微粒子表面に付着した金属イオンをナノメートルレベルで制御することが可能となり、このナノメートルレベルの金属イオンを加熱し、金属及び金属酸化物にすることで、ナノメートルレベルの触媒微粒子が形成できる。
【００５３】
具体的な例としては、２種類の酸化触媒微粒子２−Ａおよび酸化触媒微粒子２−Ｂを、無機微粒子２０−Ａに固定する方法は、酸化触媒微粒子２−Ａ及び酸化触媒微粒子２−Ｂの前駆体となる金属化合物を水に溶解させて調整された金属化合物水溶液を生成し、水酸化ナトリウムなどでpHを制御し、金属化合物水溶液の中に、無機微粒子２０−Ａをコーティングした基体１を浸漬させ、所定時間反応させた後、加熱することで無機微粒子２０−Ａに酸化触媒微粒子２−Ａ及び酸化触媒微粒子２−Ｂが担持される。
【００５４】
また、他の方法としては、酸化触媒機能を有する１種類の金属の金属化合物から調整された金属化合物水溶液から１つ目の酸化触媒微粒子２−Ａを調製して無機微粒子２０−Ａをコーティングした基体１を浸漬させ、続いて酸化触媒機能を有する別の金属の金属化合物から調整された金属化合物水溶液から２つ目の酸化触媒微粒子２−Ｂを調製して無機微粒子２０−Ａをコーティングした基体１を浸漬させる方法なども挙げられる。
【００５５】
酸化触媒微粒子２‐Ａ及び酸化触媒微粒子２‐Ｂの前駆体となる金属化合物としては、例えば、（ＮＨ4）2ＰｄＣｌ4や、Ｋ2ＰｄＣｌ4や、Ｋ2ＰｄＢｒ4や、Ｎａ2ＰｄＢｒ4や、Ｈ2ＰｔＣｌ4・6Ｈ２Ｏや、Ｋ2ＰｔＣｌ4や、（ＮＨ4）2ＰｔＣｌ4や、Ｎａ2Ｐｔ（ＣＮ）4や、Ｎａ2ＰｔＣｌ4や、Ｋ2Ｐｔ（ＮＯ2）4や、（ＮＨ4）2ＰｔＣｌ6や、ＰｔＣｌ4・5Ｈ2Ｏや、Ｋ2ＰｔＢｒ4や、Ｎａ2ＰｔＢｒ4や、Ｈ2ＡｕＣｌ4・4Ｈ2Ｏや、ＮＨ4ＡｕＣｌ4や、ＫＡｕＣｌ4・ｎＨ2Ｏや、ＫＡｕ（ＣＮ）4や、Ｎａ2ＡｕＣｌ4や、ＫＡｕＢｒ4・2Ｈ2Ｏや、ＮａＡｕＢｒ4などが挙げられる。
【００５６】
本実施形態の複合化触媒担持体１００に用いられる基体１を構成する材料としては、特に限定されるものではなく、例えば、各種樹脂や、合成繊維や、天然繊維や、金属材料や、ガラスや、セラミックなどが挙げられる。
【００５７】
ここで、基体１の表面を構成する樹脂の例としては、ポリエチレン樹脂や、ポリプロピレン樹脂や、ポリスチレン樹脂や、ＡＢＳ樹脂や、ＡＳ樹脂や、ＥＶＡ樹脂や、ポリメチルペンテン樹脂や、ポリ塩化ビニル樹脂や、ポリ塩化ビニリデン樹脂や、ポリアクリル酸メチル樹脂や、ポリ酢酸ビニル樹脂や、ポリアミド樹脂や、ポリイミド樹脂や、ポリカーボネート樹脂や、ポリエチレンテレフタレート樹脂や、ポリブチレンテレフタレート樹脂や、ポリアセタール樹脂や、ポリアリレート樹脂や、ポリスルホン樹脂や、ポリフッ化ビニリデン樹脂や、ＥＴＦＥや、ＰＴＦＥなどの熱可塑性樹脂や、ポリ乳酸樹脂や、ポリヒドロキシブチレート樹脂や、修飾でんぷん樹脂や、ポリカプロラクト樹脂や、ポリブチレンサクシネート樹脂や、ポリブチレンアジペートテレフタレート樹脂や、ポリブチレンサクシネートテレフタレート樹脂や、ポリエチレンサクシネート樹脂などの生分解性樹脂や、フェノール樹脂や、ユリア樹脂や、メラミン樹脂や、不飽和ポリエステル樹脂や、ジアリルフタレート樹脂や、エポキシ樹脂や、エポキシアクリレート樹脂や、ケイ素樹脂や、アクリルウレタン樹脂や、ウレタン樹脂などの熱硬化性樹脂や、シリコーン樹脂や、ポリスチレンエラストマーや、ポリエチレンエラストマーや、ポリプロピレンエラストマーや、ポリウレタンエラストマーなどのエラストマーや、漆などの天然樹脂などが挙げられる。
【００５８】
本実施形態では、これらの基体１の形態は、板状や、フィルム状や、繊維状や、布状や、メッシュ状や、ハニカム状、綿状など、使用目的に合った種々の形状及びサイズ等のものが適用でき、特に制限されるものではないことから、本実施形態の複合化触媒担持体１００を、例えば自動車マフラーや排気ガス処理用のフィルター、火力発電所や各種工場などから排出される有害ガスフィルターなどに用いることができる。また、空気清浄機、温風器、ドライヤー、電気掃除機、扇風機、エアコン、換気扇などの各種電気製品用のフィルターや、インテリア材、壁紙、防虫網、裁断可能な多目的シートなどに用いることにより、ＶＯＣなどの室内ガスを分解除去できるため、室内環境の向上も図ることができる。また、本実施形態の複合化触媒担持体１００を繊維構造体や内装材に用いることもでき、この繊維構造体をフィルター、マスク、防虫網及び衣類に用いることも可能である。
【００５９】
つづいて、無機微粒子２０−Ａを基体１上に固定させる方法について説明する。まず、基体１の表面が有機材料の場合について説明する。本実施形態の複合化触媒担持体１００の無機微粒子２０−Ａは、無機微粒子２０−Ａを被覆するシランモノマー３−Ａの不飽和結合部と基体１との化学結合５により、基体１上に固定される。化学結合５の中でもグラフト重合により固定することで、より強固に無機微粒子２０−Ａを基体１上に固定することが可能である。なお、シランモノマー３−Ａのグラフト重合を効率良く、かつ、均一に行わせるために、予め、コロナ放電処理や、プラズマ放電処理や、火炎処理や、クロム酸や過塩素酸などの酸化性酸水溶液や水酸化ナトリウムなどを含むアルカリ性水溶液による化学的な処理などにより、基体１の樹脂表面を親水化処理してもよい。
【００６０】
次に、基体１の表面が無機材料の場合について説明する。本実施形態の複合化触媒担持体１００の無機微粒子２０−Ａは、無機微粒子２０−Ａを被覆するシランモノマー３−Ａのシラノール基と基体１との化学結合５により、基体１上に固定される。上記と同様に化学結合５の中でもグラフト重合により固定することで、より強固に無機微粒子２０−Ａを基体１上に固定することが可能である。
【００６１】
本実施形態におけるグラフト重合としては、例えばパーオキサイド触媒を用いるグラフト重合や、熱や光エネルギーを用いるグラフト重合や、放射線によるグラフト重合などが挙げられる。このうち、重合プロセスの簡便性や、生産スピード等の観点より、放射線グラフト重合が特に適している。ここで、グラフト重合において用いられる放射線としては、α線や、β線や、γ線や、電子線や、紫外線などを挙げることができるが、本実施形態において用いるのには、γ線や、電子線や、紫外線が特に適している。
【００６２】
最後に、無機微粒子２０−Ａが分散した溶液を、基体１の表面に、一般に行われているコーティング方法である、スピンコート法や、ディップコート法や、スプレーコート法や、キャストコート法や、バーコート法や、マイクログラビアコート法や、グラビアコート法や、または部分的に塗布する方法として、スクリーン印刷法や、パッド印刷法や、オフセット印刷法や、ドライオフセット印刷法や、フレキソ印刷法や、インクジェット印刷法などで塗布した後、放射線を照射し、無機微粒子２０−Ａをグラフト重合によって固定して製造する。
【００６３】
（第２実施形態）
以下に、本発明の第２実施形態の複合化触媒担持体について図６を用いて詳述する。
【００６４】
図６は、本発明の第２実施形態の複合化触媒担持体２００の模式図である。本実施形態の複合化触媒担持体２００は、無機微粒子２０−Ａに担持された酸化触媒微粒子２−Ａの表面上に、酸化触媒微粒子２−Bが固定されている点が本発明の第１実施形態の複合化触媒担持体１００と相違する。なお、図６では本発明の第２実施形態の一例を判りやすく模式的に示すため、無機微粒子２０−Ａや触媒微粒子群１０−Ａを単層で形成した図であらわしたが、第１実施形態と同様に様々な形態を形成することが可能である。
【００６５】
ここで、酸化触媒微粒子２−Ａの上に、酸化触媒微粒子２−Bを固定する方法としては、酸化触媒微粒子２−Ａを形成する金属の水酸化物を誘導した後、加熱処理をすることにより酸化触媒微粒子２−Ａを無機微粒子２０−Ａに担持する。その後、酸化触媒微粒子２−Bを形成する金属の金属化合物を水に溶解させ、金属化合物が溶解した水溶液に還元剤を滴下させることにより、酸化触媒微粒子２−Ａの上に酸化触媒微粒子２−Bを溶液中で還元させる方法が挙げられる。
【００６６】
以上説明したように、本発明の各実施形態の複合化触媒担持体によれば、触媒微粒子が担持された無機微粒子がシランモノマーと基体表面との化学結合を介して基体に固定されるので、低温でしかも充分な耐久性を保持する状態で固定することが可能となる。これにより、金属やセラミックなどの無機基体はもちろん、従来は不可能であった有機系の素材からなる部材を基体とする触媒担持体も提供することが可能となる。さらに少なくとも２種類以上の触媒微粒子を複合化させることで触媒機能を効率よく発現することが可能となる。
【００６７】
また、本発明の各実施形態の複合化触媒担持体によれば、触媒微粒子が担持された無機微粒子がシランモノマーと基体表面との化学結合を介して基体に固定されるので、フィルター形状にした場合にも十分な強度を得ることが可能となり、基体に限定はなく、スチールウールやSUSなど、表面がなめらかなものには充分な触媒活性を発現させるだけの微細な粒子径の触媒微粒子を強固に固定させることが可能となる。
【実施例】
【００６８】
次に、実施例を挙げて本発明をより具体的に説明する。ただし、本発明はこれらの実施例のみに限定されるものではない。
【００６９】
下記実施例１〜実施例１２の試料である複合化触媒担持体の製造にあたっては、岩崎電気株式会社製、エレクトロカーテン型電子線照射装置、ＣＢ２５０／１５／１８０Ｌ、を用い、電子線グラフト重合により実施した。
【００７０】
（実施例１）
無機微粒子として市販の二酸化チタン微粒子（テイカ株式会社製、ＭＴ−１００ＨＤ）をメタノールに対して10.0質量％、シランモノマーとして３−メタクリロキシプロピルトリメトキシシラン（信越化学工業株式会社製、ＫＢＭ−５０３）を無機微粒子に対して5.0質量％加えてｐＨを3.0に塩酸で調製した後、ビーズミルにより平均粒子径18ｎｍに粉砕分散した。その後、凍結乾燥機により固液分離して120℃で加熱し、シランモノマーを二酸化チタン微粒子の表面に脱水縮合反応により化学結合させて被覆を形成した。得られた表面処理された二酸化チタン微粒子をメタノールに10.0質量％に調製し、ビーズミルにより平均粒子径16ｎｍに再度粉砕分散した。
【００７１】
また、ＰＥＴ製不織布（東洋紡）を、上記粉砕分散溶液に浸漬させ、エアーブロアーで余剰分を除去した後、120℃、3分間乾燥した。次に、二酸化チタン微粒子分散液を塗布したＰＥＴ製不織布に電子線を200ｋＶの加速電圧で5Ｍｒａｄ照射することで、二酸化チタン微粒子をシランモノマーのグラフト重合によりＰＥＴ製不織布に結合させた前駆体を得た。
【００７２】
続いて、0.1ｍｍｏｌのＨ2ＡｕＣｌ4・4Ｈ2Ｏを100ｍｌの水に溶解させ、70℃に加温してＮａＯＨ水溶液でｐＨ7に調製し、上記前駆体を浸漬させ、1時間攪拌した。その後、水溶液からＰＥＴ製不織布を取り出し、減圧乾燥して、窒素雰囲気下、100℃で4時間加熱し、Ａｕ担持ＰＥＴ製不織布を調製した。
【００７３】
さらに、0.02ｍｍｏｌの（ＮＨ4）2ＰｄＣｌ4を500ｍｌの水に溶解させ、70℃に加温してＮａＯＨ水溶液でｐＨ8に調製し、上記調製したＡｕ担持ＰＥＴ製不織布を浸漬させ、1時間攪拌した。その後、水溶液からＰＥＴ製不織布を取り出し、減圧乾燥して、窒素雰囲気下、100℃で4時間加熱し、複合化触媒担持ＰＥＴ製不織布を調製した。
【００７４】
（実施例２）
無機微粒子として市販のジルコニア微粒子（日本電工株式会社製、ＰＣＳ）をメタノールに対して10.0質量％、シランモノマーとして３−メタクリロキシプロピルトリメトキシシラン（信越化学工業株式会社製、ＫＢＭ−５０３）を無機微粒子に対して5.0質量％加えてｐＨを3.0に塩酸で調製した後、ビーズミルにより平均粒子径20ｎｍに粉砕分散した。その後、凍結乾燥機により固液分離して120℃で加熱し、シランモノマーをジルコニア微粒子の表面に脱水縮合反応により化学結合させて被覆を形成した。得られた表面処理されたジルコニア微粒子をメタノールに10.0質量％に調製し、ビーズミルにより平均粒子径17ｎｍに再度粉砕分散した。
【００７５】
また、ＰＥＴ製不織布（東洋紡）を、上記粉砕分散溶液に浸漬させ、エアーブロアーで余剰分を除去した後、120℃、3分間乾燥した。次に、ジルコニア微粒子分散液を塗布したＰＥＴ製不織布に電子線を200ｋＶの加速電圧で3Ｍｒａｄ照射することで、ジルコニア微粒子をシランモノマーのグラフト重合によりＰＥＴ製不織布に結合させた前駆体を得た。
【００７６】
続いて、0.05ｍｍｏｌの（ＮＨ4）2ＰｄＣｌ4を500ｍｌの水に溶解させ、70℃に加温してＮａＯＨ水溶液でｐＨ8に調製し、上記前駆体を浸漬させ、1時間攪拌した。その後、水溶液からＰＥＴ製不織布を取り出し、減圧乾燥して、窒素雰囲気下、100℃で4時間加熱し、Ｐｄ担持ＰＥＴ製不織布を調製した。
【００７７】
さらに、0.1ｍｍｏｌのＨ2ＡｕＣｌ4・4Ｈ2Ｏを100ｍｌの水に溶解させ、70℃に加温してＮａＯＨ水溶液でｐＨ7に調製し、Ｐｄ担持ＰＥＴ製不織布を浸漬させ、1時間攪拌した。その後、水溶液からＰＥＴ製不織布を取り出し、減圧乾燥して、窒素雰囲気下、100℃で4時間加熱し、複合化触媒担持ＰＥＴ製不織布を調製した。
【００７８】
（実施例３）
無機微粒子として市販のジルコニア微粒子（日本電工株式会社製、ＰＣＳ）をメタノールに対して10.0質量％、シランモノマーとして３−メタクリロキシプロピルトリメトキシシラン（信越化学工業株式会社製、ＫＢＭ−５０３）を無機微粒子に対して10.0質量％加えてｐＨを3.0に塩酸で調製した後、ビーズミルにより平均粒子径19ｎｍに粉砕分散した。その後、凍結乾燥機により固液分離して120℃で加熱し、シランモノマーをジルコニア微粒子の表面に脱水縮合反応により化学結合させて被覆を形成した。得られた表面処理されたジルコニア微粒子をメタノールに10.0質量％に調製し、ビーズミルにより平均粒子径18ｎｍに再度粉砕分散した。
【００７９】
上記再度粉砕分散した溶液と市販のジルコニアゾル（第一稀元素化学工業株式会社製、ＺＳＬ−１０Ｔ）とを質量比で２：８で混合し、コーティング液を調製した。その後は実施例２と同様の手順でサンプルを作製した。
【００８０】
（実施例４）
実施例１において、Ａｕ担持ＰＥＴ製不織布を調製するまでは同様の手順で作製する。次に、0.02ｍｍｏｌの（ＮＨ4）2ＰｄＣｌ4を500ｍｌの水に溶解させ、0.2ｍｍｏｌの水素化ホウ素ナトリウムを100ｍｌの水に溶解させた溶液を滴下する。その後、サンプルを減圧乾燥し、複合化触媒担持ＰＥＴ製不織布を調製した。
【００８１】
（実施例５）
実施例２の（ＮＨ4）2ＰｄＣｌ4のかわりにＨ2ＰｔＣｌ4・6Ｈ2Ｏを用いた以外は実施例２と同様の手順でサンプルを作製した。
【００８２】
（実施例６）
実施例４において、0.05ｍｍｏｌのＨ2ＰｔＣｌ4・6Ｈ2Ｏと0.1ｍｍｏｌのＨ2ＡｕＣｌ4・4Ｈ2Ｏを500ｍｌの水に溶解させて調製した以外は実施例４と同様の手順でサンプルを作製した。
【００８３】
（実施例７）
実施例２のＰＥＴ製不織布のかわりにポリイミド製綿状物を用いた以外は実施例２と同様の手順でサンプルを作製した。
【００８４】
（実施例８）
無機微粒子として市販の二酸化チタン微粒子（テイカ株式会社製、ＭＴ−１００ＨＤ）をメタノールに対して10.0質量％、シランモノマーとして３−メタクリロキシプロピルトリメトキシシラン（信越化学工業株式会社製、ＫＢＭ−５０３）を無機微粒子に対して3.0質量％加えてｐＨを3.0に塩酸で調製した後、ビーズミルにより平均粒子径17ｎｍに粉砕分散した。その後、凍結乾燥機により固液分離して120℃で加熱し、シランモノマーを二酸化チタン微粒子の表面に脱水縮合反応により化学結合させて被覆を形成した。得られた表面処理された二酸化チタン微粒子をメタノールに10.0質量％に調製し、ビーズミルにより平均粒子径14ｎｍに再度粉砕分散した。
【００８５】
また、ＥＴＦＥ製８０メッシュを３−メタクリロキシプロピルトリメトキシシランの濃度が1％であるメタノール溶液に浸漬させ、120℃、3分間乾燥をした。その後、上記粉砕分散溶液に浸漬させ、120℃、3分間乾燥した。次に、市販の二酸化チタンゾル（テイカ株式会社製、ＴＫＳ−２０１）を1％に希釈した溶液に浸漬させ、120℃、30分間乾燥した。その後、電子線を200ｋＶの加速電圧で5Ｍｒａｄ照射することで、二酸化チタン微粒子をＥＴＦＥ製８０メッシュに結合させた前駆体を得た。
【００８６】
その後、二酸化チタン微粒子が結合したＥＴＦＥ製８０メッシュに触媒を担持する方法は、実施例２と同様の手順でサンプルを作製した。
【００８７】
（実施例９）
実施例２のＰＥＴ製不織布のかわりにガラスウール（株式会社大興製作所製）を用いた以外は実施例２と同様の手順でサンプルを作製した。
【００８８】
（実施例１０）
無機微粒子として市販のジルコニア微粒子（日本電工株式会社製、ＰＣＳ）をメタノールに対して10.0質量％、シランモノマーとして３−メタクリロキシプロピルトリメトキシシラン（信越化学工業株式会社製、ＫＢＭ−５０３）を無機微粒子に対して3.0質量％加えてｐＨを3.0に塩酸で調製した後、ビーズミルにより平均粒子径18ｎｍに粉砕分散した。その後、凍結乾燥機により固液分離して120℃で加熱し、シランモノマーをジルコニア微粒子の表面に脱水縮合反応により化学結合させて被覆を形成した。得られた表面処理されたジルコニア微粒子をメタノールに10.0質量％に調製し、ビーズミルにより平均粒子径16ｎｍに再度粉砕分散した。
【００８９】
また、スチールウール（日本スチールウール株式会社製、ボンスター）を、γ−メルカプトプロピルトリメトキシシラン（信越化学工業株式会社製、ＫＢＭ−８０３）の濃度が1％であるメタノール溶液に浸漬させ、150℃、1時間加熱をした。その後、上記粉砕分散溶液に浸漬させ、120℃、3分間乾燥した。次に、ジルコニア微粒子分散液を塗布したスチールウールに電子線を200ｋＶの加速電圧で5Ｍｒａｄ照射することで、ジルコニア微粒子をスチールウールに結合させた前駆体を得た。
【００９０】
その後、ジルコニア微粒子が結合したスチールウールに触媒を担持する方法は、実施例２と同様の手順でサンプルを作製した。
【００９１】
（実施例１１）
実施例９のスチールウールのかわりに金属製５００メッシュを用いた以外は実施例９と同様の手順でサンプルを作製した。
【００９２】
（実施例１２）
実施例６において、さらに0.1ｍｍｏｌのIrＣｌ3を100ｍｌの水に溶解させ、70℃に加温してＮａＯＨ水溶液でｐＨ8に調製し、実施例２で調製したサンプルを浸漬させ、1時間攪拌した。その後、水溶液からＰＥＴ製不織布を取り出し、減圧乾燥して、窒素雰囲気下、100℃で4時間加熱し、サンプルを調製した。
【００９３】
（比較例１）
Ｈ2ＰｔＣｌ4・6Ｈ2Ｏの1％水溶液にセラミックハニカムを浸漬させ、500℃で3時間焼結してサンプルを得た。
【００９４】
（比較例２）
実施例２において、Ｈ2ＡｕＣｌ4・4Ｈ2Ｏのみを調製した以外は実施例２と同様の手順でサンプルを作製した。
【００９５】
（比較例３）
実施例２において、（ＮＨ4）2ＰｄＣｌ4のみを調製した以外は実施例２と同様の手順でサンプルを作製した。
【００９６】
＜担持率＞
複合化触媒担持サンプル質量に対する各触媒種の金属質量割合を誘導結合プラズマ発光分光分析装置により測定した。
【００９７】
【表１】
2010005568.tif 000003
【００９８】
なお、表１中の沈殿は析出沈殿法を示し、還元は析出還元法を示し、含浸は含浸法を示す。
【００９９】
＜一酸化炭素の酸化反応率＞
調製した試料3ｃｍ3をアルミ容器に入れた後、1000ｐｐｍ程度の濃度の一酸化炭素を0.2Ｌ／ｍｉｎで通過するようにアルミ容器内を通過させる。アルミ容器内を通過した気体をテドラーパックに密封し、テドラーパック内の一酸化炭素濃度をガスクロマトグラフィー（アジレント・テクノロジー株式会社製）を用いて測定した。この時、触媒と一酸化炭素ガスとが接触する部分の温度を25℃及び100℃に保ち試験を行った。
【０１００】
CO酸化反応率（％）＝{〔（接触前の一酸化炭素濃度）−（接触後の一酸化炭素濃度）〕／（接触前の一酸化炭素濃度）}×100
【０１０１】
【表２】
2010005568.tif 000004
【０１０２】
上記の結果より、本実施例で得られた複合化触媒担持体は、従来品であるセラミックハニカム及び１種類の金属から調製された触媒担持体と比べ、同程度の金属担持量でより高い触媒活性を有していることから、本実施例の触媒担持体はより触媒機能が優れていると言える。また、本実施例のようにＡｕを主触媒として構成する触媒担持体は、25℃という低温領域においても優れた触媒活性を有していることがわかる。
【０１０３】
＜ホルムアルデヒドの分解率＞
調製した試料3ｃｍ3をアルミ容器に入れた後、50ｐｐｍ程度の濃度のホルムアルデヒドを0.2Ｌ／ｍｉｎで通過するようにアルミ容器内を通過させる。アルミ容器内を通過した気体をテドラーパックに密封し、テドラーパック内の一酸化炭素濃度をガスクロマトグラフィー（アジレント・テクノロジー株式会社製）を用いて測定した。この時、触媒と一酸化炭素ガスとが接触する部分の温度を25℃、50℃、75℃、100℃に保ち試験を行った。
【０１０４】
ホルムアルデヒド分解率（％）＝{〔（接触前のホルムアルデヒド濃度）−（接触後のホルムアルデヒド濃度）〕／（接触前のホルムアルデヒド濃度）}×100
【０１０５】
【表３】
2010005568.tif 000005
【０１０６】
上記の結果より、ＶＯＣであるホルムアルデヒドの分解においても本発明の複合化触媒担持体は、１種類の金属から調製された比較例の触媒担持体と比べ、より低い温度から触媒活性が優れていることがわかり、ＶＯＣに対しても有効であると言える。
【図面の簡単な説明】
【０１０７】
【図１】本発明の第１実施形態の複合化触媒担持体の模式図である。
【図２】本発明の第１実施形態の複合化触媒担持体の他の例の模式図である。
【図３】本発明の第１実施形態の複合化触媒担持体の他の例の模式図である。
【図４】本発明の第１実施形態の複合化触媒担持体の他の例の模式図である。
【図５】本発明の第１実施形態の複合化触媒担持体の他の例の模式図である。
【図６】本発明の第２実施形態の複合化触媒担持体の模式図である。
【符号の説明】
【０１０８】
１００  ：複合化触媒担持体
１      ：基体
２−Ａ  ：酸化触媒微粒子
２−Ｂ  ：酸化触媒微粒子
３−Ａ  ：シランモノマー
３−Ｂ  ：シランモノマー
５      ：化学結合
１０−Ａ：触媒微粒子群
１０−Ｂ：触媒微粒子群
１０−Ｃ：触媒微粒子群
２０−Ａ：シランモノマー、触媒微粒子群が結合した無機微粒子
２０−Ｂ：触媒微粒子群が結合した無機微粒子
２０−Ｃ：シランモノマーが結合した無機微粒子
３０    ：無機微粒子群
２００  ：複合化触媒担持体
【図１】
2010005568.tif 000006
【図２】
2010005568.tif 000007
【図３】
2010005568.tif 000008
【図４】
2010005568.tif 000009
【図５】
2010005568.tif 000010
【図６】
2010005568.tif 000011